СПОСОБ МОДИФИЦИРОВАНИЯ КРИСТАЛЛИЧЕСКОГО ЦЕОЛИТА ТИПА ZSM-5 И ПРИМЕНЕНИЕ ПОЛУЧЕННОГО ЦЕОЛИТА С ДЕЗАКТИВИРОВАННОЙ ВНЕШНЕЙ ПОВЕРХНОСТЬЮ

1. Способ модифицирования кристаллического цеолита типа ZSM-5, включающий дезактивацию его внешней поверхности путем обработки исходного цеолита кремнийорганическим соединением и кальцинированием обработанного цеолита, отличающийся тем, что обработку осуществляют методом пропитки по влагоемкости раствором тетраэтилортосиликата или полиметилсилоксана в органическом растворителе при массовом отношении кремнийорганического соединения к цеолиту (0,1-0,2):1, при этом пропитку осуществляют в две стадии с проведением сушки после каждой стадии пропитки при 100-110°С.
2. Способ по п.1, отличающийся тем, что для пропитки используют раствор тетраэтилортосиликата в циклогексане или полиметилсилоксана в октане.
3. Способ по п.1, отличающийся тем, что в качестве исходного цеолита используют цеолит типа ZSM-5 с мольным отношением Si/Al, равным 40, содержащий в качестве связующего γ-оксид алюминия в количестве 30 мас.%.
4. Способ по п.1, отличающийся тем, что исходный цеолит перед пропиткой раствором кремнийорганического соединения пропитывают водным раствором соли металла, выбранного из ряда: Ga, Zn, La, с последующим кальцинированием.
5. Способ по п.1, отличающийся тем, что кальцинирование цеолита проводят при 500°С.
6. Применение кристаллического цеолита типа ZSM-5 с дезактивированной внешней поверхностью, полученного способом по пп.1-5, для олигомеризации бутан-бутиленовой фракции углеводородов с получением бензиновой фракции углеводородов.